(57)【要約】【課題】現像時間が短く、高精細のパターンを形成できる感光性樹脂組成物及びこの感光性樹脂組成物を用いた硬化膜等を提供する。【解決手段】（ａ）アルカリ可溶性樹脂と、（ｂ）感光剤と、（ｃ）溶剤と、（ｄ）加熱により架橋又は重合し得る架橋剤と、（ｅ）溶解阻害剤とを含み、前記（ｅ）溶解阻害剤が、下記式（１）で示される構造を有するアンモニウム塩、又は下記式（２）で示される構造を有するホスホニウム塩である感光性樹脂組成物。2018066786.tif 000035【選択図】図１
2018066786.tif 000002
【特許請求の範囲】
【請求項１】
（ａ）アルカリ可溶性樹脂と、
（ｂ）感光剤と、
（ｃ）溶剤と、
（ｄ）加熱により架橋又は重合し得る架橋剤と、
（ｅ）溶解阻害剤
とを含み、前記（ｅ）溶解阻害剤が、下記式（１）で示される構造を有するアンモニウム塩、又は下記式（２）で示される構造を有するホスホニウム塩である感光性樹脂組成物。
【化２６】
2018066786.tif 000030
（式中、Ｒ１〜Ｒ４は各々独立に１価の有機基であり、同じでも異なってもよい。Ｘ−は対陰イオンである。）
【化２７】
2018066786.tif 000031
（式中、Ｒ５〜Ｒ８は各々独立に１価の有機基であり、同じでも異なってもよい。Ｘ−は対陰イオンである。）
【請求項２】
前記（ｅ）溶解阻害剤のアンモニウム塩が、下記式（３）で示される構造を有するアンモニウム塩である請求項１に記載の感光性樹脂組成物。
【化２８】
2018066786.tif 000032
（式中、Ｒ１〜Ｒ３は各々独立に１価の有機基であり、同じでも異なってもよい。Ｘ−は対陰イオンである。）
【請求項３】
前記（ａ）アルカリ可溶性樹脂が、ポリイミド、ポリアミド酸、ポリベンゾオキサゾール、又はポリヒドロキシアミドを含む請求項１又は２に記載の感光性樹脂組成物。
【請求項４】
前記（ａ）アルカリ可溶性樹脂が、下記式（４）又は（５）で示される構造単位を有する請求項１〜３のいずれか一項に記載の感光性樹脂組成物。
【化２９】
2018066786.tif 000033
（式中、Ｕは２価の有機基、単結合、−Ｏ−又は−ＳＯ２−であり、Ｖは２価の有機基を示し、Ｖが炭素数１〜３０の脂肪族構造を含む基であるか、又はＵが主鎖を構成する炭素数が２〜３０の脂肪族構造を含む基である。）
【化３０】
2018066786.tif 000034
（式中、Ｕ’及びＶ’は各々独立に２価の有機基、単結合、−Ｏ−又は−ＳＯ２−である。）
【請求項５】
前記（ｂ）感光剤が、光により酸を発生する感光剤である請求項１〜４のいずれか一項に記載の感光性樹脂組成物。
【請求項６】
前記（ｄ）架橋剤が、メチロール基又はアルコキシアルキル基を有する化合物である請求項１〜５のいずれか一項に記載の感光性樹脂組成物。
【請求項７】
さらに、（ｆ）加熱により酸を発生し得る熱酸発生剤を含む請求項１〜６のいずれか一項に記載の感光性樹脂組成物。
【請求項８】
請求項１〜７のいずれか一項に記載の感光性樹脂組成物の硬化膜。
【請求項９】
パターン化されている請求項８に記載の硬化膜。
【請求項１０】
請求項１〜７のいずれか一項に記載の感光性樹脂組成物を基材上に塗布、乾燥し、感光性樹脂膜を形成する工程と、
前記感光性樹脂膜を所定のパターンに露光し、パターン樹脂膜を形成する工程と、
前記パターン樹脂膜をアルカリ水溶液を用いて現像し、加熱処理する工程
とを含む、パターン硬化膜の製造方法。
【請求項１１】
前記加熱処理工程において、加熱処理温度が２５０℃以下である請求項１０に記載のパターン硬化膜の製造方法。
【請求項１２】
前記加熱処理工程において、加熱処理温度が２００℃以下である請求項１０に記載のパターン硬化膜の製造方法。
【請求項１３】
請求項８又は９に記載の硬化膜を用いた、層間絶縁膜。
【請求項１４】
請求項８又は９に記載の硬化膜を用いた、表面保護膜。
【請求項１５】
請求項１３に記載の層間絶縁膜又は請求項１４に記載の表面保護膜を有する電子部品。
【発明の詳細な説明】
【技術分野】
【０００１】
本発明は、感光性樹脂組成物に関し、特に、パターン形成性、現像速度に優れ、良好な形状のパターンが得られる感光性樹脂組成物に関する。本発明は、さらに、該感光性樹脂組成物を用いた、硬化膜、パターン硬化膜の製造方法、層間絶縁膜、表面保護膜及び電子部品に関する。
【背景技術】
【０００２】
従来、半導体素子の表面保護膜及び層間絶縁膜には、優れた耐熱性と電気特性、機械特性等を併せ持つポリイミドが用いられている。近年、ポリイミド自身に感光特性を付与した感光性ポリイミドが用いられており、これを用いるとパターン作製工程が簡略化でき、煩雑な製造工程が短縮できるという特徴を有する。
【０００３】
感光性ポリイミドは、現像の際にＮ−メチルピロリドン等の有機溶剤が用いられてきたが、最近では、アルカリ水溶液で現像ができるポジ型感光性ポリイミドの提案がなされている。ポジ型感光性ポリイミドとしては、ポリイミド又はポリイミド前駆体に感光剤としてナフトキノンジアジド化合物を混合する方法が提案されている（例えば、特許文献１、２参照）。
【０００４】
また、最近では、アルカリ水溶液で現像できるポジ型感光性樹脂として、ポリベンゾオキサゾール又はポリベンゾオキサゾール前駆体が提案されている。ポリベンゾオキサゾール又はポリベンゾオキサゾール前駆体は、溶解調整剤や溶解阻害剤を用いることで、露光部と未露光部の溶解速度のコントラストを大きくすることができるため、精密なパターンを形成することが可能である（例えば、特許文献３）。特に露光部と未露光部の溶解速度のコントラストをつけるための溶解阻害剤としてヨードニウム塩等が推奨されている（例えば特許文献３、４参照）。
【先行技術文献】
【特許文献】
【０００５】
【特許文献１】特開昭６４−６０６３０号公報
【特許文献２】米国特許第４３９５４８２号明細書
【特許文献３】特開２００９−２６５５２０号公報
【特許文献４】特開２０１３−２５０４２９号公報
【発明の概要】
【発明が解決しようとする課題】
【０００６】
一方、近年、半導体素子の高集積化及び小型化が進み、微細な解像度が求められていると共に、製造速度の向上のため、微細な解像度を短時間の現像で形成する必要がある。特許文献３、４に記載されているヨードニウム塩は溶解阻害効果が高いものの、露光部の溶解速度も低下するため、高精細のパターンを形成するためには現像時間が長くなるという問題があった。
【０００７】
本発明の目的は、現像時間が短く、高精細のパターンを形成できる感光性樹脂組成物及びこの感光性樹脂組成物を用いた硬化膜を提供することである。また、本発明の目的は、微細化構成に優れたパターン硬化膜の製造方法を提供することである。さらに、本発明の目的は、信頼性の高い、層間絶縁膜又は表面保護膜を有する電子部品を提供することである。
【課題を解決するための手段】
【０００８】
本発明によれば、以下の感光性樹脂組成物等が提供される。
（１）（ａ）アルカリ可溶性樹脂と、
（ｂ）感光剤と、
（ｃ）溶剤と、
（ｄ）加熱により架橋又は重合し得る架橋剤と、
（ｅ）溶解阻害剤
とを含み、前記（ｅ）溶解阻害剤が、下記式（１）で示される構造を有するアンモニウム塩、又は下記式（２）で示される構造を有するホスホニウム塩である感光性樹脂組成物。
【化１】
2018066786.tif 000003
（式中、Ｒ１〜Ｒ４は各々独立に１価の有機基であり、同じでも異なってもよい。Ｘ−は対陰イオンである。）
【化２】
2018066786.tif 000004
（式中、Ｒ５〜Ｒ８は各々独立に１価の有機基であり、同じでも異なってもよい。Ｘ−は対陰イオンである。）
（２）前記（ｅ）溶解阻害剤のアンモニウム塩が、下記式（３）で示される構造を有するアンモニウム塩である（１）に記載の感光性樹脂組成物。
【化３】
2018066786.tif 000005
（式中、Ｒ１〜Ｒ３は各々独立に１価の有機基であり、同じでも異なってもよい。Ｘ−は対陰イオンである。）
（３）前記（ａ）アルカリ可溶性樹脂が、ポリイミド、ポリアミド酸、ポリベンゾオキサゾール、又はポリヒドロキシアミドを含む（１）又は（２）に記載の感光性樹脂組成物。
（４）前記（ａ）アルカリ可溶性樹脂が、下記式（４）又は（５）で示される構造単位を有する（１）〜（３）のいずれかに記載の感光性樹脂組成物。
【化４】
2018066786.tif 000006
（式中、Ｕは２価の有機基、単結合、−Ｏ−又は−ＳＯ２−であり、Ｖは２価の有機基を示し、Ｖが炭素数１〜３０の脂肪族構造を含む基であるか、又はＵが主鎖を構成する炭素数が２〜３０の脂肪族構造を含む基である。）
【化５】
2018066786.tif 000007
（式中、Ｕ’及びＶ’は各々独立に２価の有機基、単結合、−Ｏ−又は−ＳＯ２−である。）
（５）前記（ｂ）感光剤が、光により酸を発生する感光剤である（１）〜（４）のいずれかに記載の感光性樹脂組成物。
（６）前記（ｄ）架橋剤が、メチロール基又はアルコキシアルキル基を有する化合物である（１）〜（５）のいずれかに記載の感光性樹脂組成物。
（７）さらに、（ｆ）加熱により酸を発生し得る熱酸発生剤を含む（１）〜（６）のいずれかに記載の感光性樹脂組成物。
（８）（１）〜（７）のいずれかに記載の感光性樹脂組成物の硬化膜。
（９）パターン化されている請求項８に記載の硬化膜。
（１０）（１）〜（７）のいずれかに記載の感光性樹脂組成物を基材上に塗布、乾燥し、感光性樹脂膜を形成する工程と、
前記感光性樹脂膜を所定のパターンに露光し、パターン樹脂膜を形成する工程と、
前記パターン樹脂膜をアルカリ水溶液を用いて現像し、加熱処理する工程
とを含む、パターン硬化膜の製造方法。
（１１）前記加熱処理工程において、加熱処理温度が２５０℃以下である（１０）に記載のパターン硬化膜の製造方法。
（１２）前記加熱処理工程において、加熱処理温度が２００℃以下である（１０）に記載のパターン硬化膜の製造方法。
（１３）（８）又は（９）に記載の硬化膜を用いた、層間絶縁膜。
（１４）（８）又は（９）に記載の硬化膜を用いた、表面保護膜。
（１５）（１３）に記載の層間絶縁膜又は（１４）に記載の表面保護膜を有する電子部品。
【発明の効果】
【０００９】
本発明によれば、現像時間が短く、高精細のパターンを形成できる感光性樹脂組成物及びその硬化膜を提供することができる。
【００１０】
また、本発明のパターン硬化膜の製造方法によれば、該感光性樹脂組成物を用いることにより、微細化構成に優れたパターン硬化膜が得られる。さらに、本発明によれば、該硬化膜又はパターン硬化膜を用いた層間絶縁膜及び表面保護膜を有することにより、信頼性の高い電子部品を提供することができる。
【図面の簡単な説明】
【００１１】
【図１】本発明の実施形態である再配線構造を有する半導体装置の概略断面図である。
【発明を実施するための形態】
【００１２】
以下に、本発明の感光性樹脂組成物等の実施の形態を詳細に説明する。尚、以下の実施の形態により本発明が限定されるものではない。
【００１３】
［感光性樹脂組成物］
まず、本発明による感光性樹脂組成物について説明する。
本発明の感光性樹脂組成物は（ａ）アルカリ可溶性樹脂と、（ｂ）感光剤と、（ｃ）溶剤と、（ｄ）加熱により架橋又は重合し得る架橋剤と、（ｅ）溶解阻害剤を含有する。
本明細書において、それぞれ単に（ａ）成分、（ｂ）成分、（ｃ）成分、（ｄ）成分及び（ｅ）成分と記す場合がある。以下、各成分について説明する。
【００１４】
（（ａ）成分：アルカリ可溶性樹脂）
（ａ）成分は、テトラメチルアンモニウムヒドロキシド水溶液、金属水酸化物水溶液、有機アミン水溶液等のアルカリ性の溶液に可溶な樹脂である。一般には、濃度が２．３８質量％のテトラメチルアンモニウムヒドロキシド水溶液が用いられるので、（ａ）成分は、この水溶液に対して可溶性であることが好ましい。
【００１５】
ここで、本発明の感光性樹脂組成物がアルカリ性の溶液に可溶であることの１つの基準を以下に説明する。（ａ）成分単独と任意の溶剤から得られた樹脂溶液を、シリコンウエハ等の基板上にスピン塗布して膜厚５μｍ程度の樹脂膜を形成する。これをテトラメチルアンモニウムヒドロキシド水溶液、金属水酸化物水溶液及び有機アミン水溶液のいずれか１つに、２０〜２５℃において１０分間浸漬する。この結果、均一な溶液として溶解し得るとき、用いた（ａ）成分はアルカリ水溶液に可溶であると判断する。
【００１６】
（ａ）成分としては、耐熱性に優れているという観点から、ポリイミド、ポリアミド酸（ポリイミド前駆体）、ポリベンゾオキサゾール、又はポリヒドロキシアミド（ポリベンゾオキサゾール前駆体）を含むことが好ましい。また、アルカリ水溶液への溶解性の観点から、分子内にフェノール性水酸基、カルボキシル基、又はスルホン酸基を有する化合物であることが好ましい。さらに、耐熱性（ガラス転移温度（Ｔｇ）等により評価できる）及びアルカリ性の溶液への溶解性を両立させるという観点から、ポリアミド酸、ポリヒドロキシアミド、フェノール性水酸基を有するポリイミド、又はカルボキシル基を有するポリイミドを用いることがより好ましい。また、耐熱性及びアルカリ水溶液への溶解性がより優れているという観点から、ポリヒドロキシアミドを用いることが特に好ましい。
【００１７】
本発明の樹脂組成物は、良好な機械特性及び耐熱性を発現できる観点から、（ａ）成分として下記式（４）で示される構造単位を有する化合物を含有することが好ましい。
【化６】
2018066786.tif 000008
（式中、Ｕは２価の有機基、単結合、−Ｏ−、又は−ＳＯ２−であり、Ｖは２価の有機基を示し、Ｖが炭素数１〜３０の脂肪族構造を含む基であるか、又はＵが主鎖を構成する炭素数が２〜３０の脂肪族構造を含む基である。）
【００１８】
Ｕの２価の有機基としては、例えば、炭素数２〜３０の脂肪族構造を含む基が挙げられる。Ｖの２価の有機基としては、例えば、炭素数１〜３０の脂肪族構造を含む基が挙げられる。
炭素数１〜３０又は炭素数２〜３０の脂肪族構造としては、例えば、直鎖、分岐又は環状の脂肪族化合物（アルカン、アルケン、アルキン）が挙げられる。上記の脂肪族構造は置換基により置換されていてもよく、置換基としては、ハロゲン原子等が挙げられる。
置換もしくは無置換の脂肪族構造としては、例えば、後述するポリベンゾオキサゾール前駆体原料であるジカルボン酸類、ジアミン類の残基が挙げられる。
【００１９】
Ｖが炭素数１〜３０の脂肪族構造を含む基であるとき、Ｕは任意の２価の有機基、単結合、−Ｏ−又は−ＳＯ２−でよい。Ｕが主鎖を構成する炭素数２〜３０の脂肪族構造を含む基であるとき、Ｖは任意の２価の有機基でよい。また、Ｖが炭素数１〜３０の脂肪族構造を含む基であり、かつ、Ｕが主鎖を構成する炭素数が２〜３０の脂肪族構造を含む基であってもよい。
【００２０】
また、２５０℃以下での加熱によって脱水閉環率が高く、得られた硬化物が良好な耐熱性及び機械特性を示し、紫外及び可視光領域での高い透明性を示す観点から、（ａ）成分は下記式（４−１）で示される構造単位を有する化合物であることがより好ましい。
【化７】
2018066786.tif 000009
（式中、Ｕは式（４）と同じである。Ｒ’及びＲ’’は各々独立に水素、フッ素原子又は炭素数１〜６のアルキル基であり、ｎは１〜３０の整数である。）
【００２１】
炭素数１〜６のアルキル基としては、メチル基、エチル基、プロピル基、ブチル基、イソプロピル基等が挙げられる。
【００２２】
式（４−１）において、ｎは７〜３０の整数であることが好ましい。ｎが７〜３０の整数であると、本発明の効果をより発現できると共に、得られたパターン硬化膜の弾性率を低くでき、破断伸びが良好なものとなる。また、樹脂組成物がＮ−メチル−２−ピロリドン以外の溶剤（例えば、γ−ブチロラクトン、プロピレングリコールモノメチルエーテルアセテート等）に容易に溶解し、保存安定性が向上する。
【００２３】
また、低温で硬化した場合に、より良好な機械特性を発現する観点から、下記式（５）で示される構造単位を有する化合物であることが好ましい。
【化８】
2018066786.tif 000010
（式中、Ｕ’及びＶ’は各々独立に２価の有機基、単結合、−Ｏ−又は−ＳＯ２−である。）
Ｕ’及びＶ’の２価の有機基は、上記式（４）のＵの２価の有機基と同じである。
【００２４】
式（４）、（４−１）又は（５）で示される構造単位を有するポリベンゾオキサゾール前駆体は、一般的に、ジカルボン酸又はジカルボン酸誘導体類（以下、ジカルボン酸類という）と、ジヒドロキシ基を有するジアミン類を用いて、後述する合成法により合成できる。この場合、式（４）、（４−１）及び（５）において、Ｕ及びＵ’はジアミン類の残基の一部であり、Ｖ、−（ＣＲ’Ｒ’’）−及びＶ’はジカルボン酸類の残基又はその一部である。
【００２５】
上記のジアミン類としては、３，３’−ジアミノ−４，４’−ジヒドロキシビフェニル、４，４’−ジアミノ−３，３’−ジヒドロキシビフェニル、ビス（３−アミノ−４−ヒドロキシフェニル）スルホン、ビス（４−アミノ−３−ヒドロキシフェニル）スルホン、２，２−ビス（３−アミノ−４−ヒドロキシフェニル）−１，１，１，３，３，３−ヘキサフルオロプロパン、２，２−ビス（４−アミノ−３−ヒドロキシフェニル）−１，１，１，３，３，３−ヘキサフルオロプロパン、２，２−ビス（３−アミノ−４−ヒドロキシフェニル）プロパン、２，２−ビス（４−アミノ−３−ヒドロキシフェニル）プロパン等が挙げられる。
【００２６】
また、ジアミン類としては、４，４’−ジアミノジフェニルエーテル、４，４’−ジアミノジフェニルメタン、４，４’−ジアミノジフェニルスルホン、４，４’−ジアミノジフェニルスルフィド、ベンジジン、ｍ−フェニレンジアミン、ｐ−フェニレンジアミン、１，５−ナフタレンジアミン、２，６−ナフタレンジアミン、ビス（４−アミノフェノキシフェニル）スルホン、ビス（３−アミノフェノキシフェニル）スルホン、ビス（４−アミノフェノキシ）ビフェニル、ビス［４−（４−アミノフェノキシ）フェニル］エーテル、１，４−ビス（４−アミノフェノキシ）ベンゼン等の芳香族ジアミン化合物が挙げられる。さらに、シリコーン基を有するジアミン化合物として、「ＬＰ−７１００」、「Ｘ−２２−１６１ＡＳ」、「Ｘ−２２−１６１Ａ」、「Ｘ−２２−１６１Ｂ」、「Ｘ−２２−１６１Ｃ」及び「Ｘ−２２−１６１Ｅ」（いずれも信越化学工業株式会社製、商品名）等が挙げられる。
【００２７】
ジアミン類は上記の化合物に限定されるものではない。
ジアミン類は、上記の化合物を単独で又は２種以上を組み合わせて使用することができる。
【００２８】
ジカルボン酸類としては、イソフタル酸、テレフタル酸、２，２−ビス（４−カルボキシフェニル）−１，１，１，３，３，３−ヘキサフルオロプロパン、４，４’−ジカルボキシビフェニル、４，４’−ジカルボキシジフェニルエーテル、４，４’−ジカルボキシテトラフェニルシラン、ビス（４−カルボキシフェニル）スルホン、２，２−ビス（ｐ−カルボキシフェニル）プロパン、５−ｔｅｒｔ−ブチルイソフタル酸、５−ブロモイソフタル酸、５−フルオロイソフタル酸、５−クロロイソフタル酸、２，６−ナフタレンジカルボン酸等が挙げられる。
【００２９】
式（４）のＶが炭素数１〜３０の脂肪族構造を含む基である場合、ジカルボン酸類としては、マロン酸、ジメチルマロン酸、エチルマロン酸、イソプロピルマロン酸、ジ−ｎ−ブチルマロン酸、スクシン酸、テトラフルオロスクシン酸、メチルスクシン酸、２，２−ジメチルスクシン酸、２，３−ジメチルスクシン酸、ジメチルメチルスクシン酸、グルタル酸、ヘキサフルオログルタル酸、２−メチルグルタル酸、３−メチルグルタル酸、２，２−ジメチルグルタル酸、３，３−ジメチルグルタル酸、３−エチル−３−メチルグルタル酸、アジピン酸、オクタフルオロアジピン酸、３−メチルアジピン酸、ピメリン酸、２，２，６，６−テトラメチルピメリン酸、スベリン酸、ドデカフルオロスベリン酸、アゼライン酸、セバシン酸、ヘキサデカフルオロセバシン酸、１，９−ノナン二酸、ドデカン二酸、トリデカン二酸、テトラデカン二酸、ペンタデカン二酸、ヘキサデカン二酸、ヘプタデカン二酸、オクタデカン二酸、ノナデカン二酸、エイコサン二酸、ヘンエイコサン二酸、ドコサン二酸、トリコサン二酸、テトラコサン二酸、ペンタコサン二酸、ヘキサコサン二酸、ヘプタコサン二酸、オクタコサン二酸、ノナコサン二酸、トリアコンタン二酸ヘントリアコンタン二酸、ドトリアコンタン二酸、ジグリコール酸や、下記式で示されるジカルボン酸等が挙げられる。
【化９】
2018066786.tif 000011
（式中、Ｚは炭素数１〜６の炭化水素基であり、ｍ’は１〜６の整数である。）
【００３０】
ジカルボン酸類は上記の化合物に限定されるものではない。
ジカルボン酸類は、上記の化合物を単独で又は２種以上を組み合わせて使用することができる。
【００３１】
（ａ）成分の分子量は、重量平均分子量で３，０００〜２００，０００が好ましく、５，０００〜１００，０００がより好ましい。分子量は、ゲルパーミエーションクロマトグラフィー法により測定し、標準ポリスチレン検量線より換算して得た値である。具体的には、実施例に記載の方法により重量平均分子量を測定できる。
【００３２】
（ａ）成分のポリベンゾオキサゾール前駆体の製造方法には特に制限はなく、一般的にジカルボン酸類と、水酸基を有するジアミン類から合成できる。ジカルボン酸類、ジアミン類は上述したものと同様である。
具体的には、ジカルボン酸類をジハライド誘導体に変換後、ジアミン類との反応を行うことにより合成できる。ジハライド誘導体としては、ジクロリド誘導体が好ましい。
【００３３】
ジクロリド誘導体は、ジカルボン酸類とハロゲン化剤を溶媒中で反応させるか、過剰のハロゲン化剤中で反応を行った後、過剰分を留去する方法で合成できる。ハロゲン化剤としては通常のカルボン酸の酸クロリド化反応に使用される、塩化チオニル、塩化ホスホリル、オキシ塩化リン、五塩化リン等が使用できる。反応溶媒としては、Ｎ−メチル−２−ピロリドン、Ｎ−メチル−２−ピリドン、Ｎ，Ｎ−ジメチルアセトアミド、Ｎ，Ｎ−ジメチルホルムアミド、トルエン、ベンゼン等が使用できる。
【００３４】
ハロゲン化剤の使用量は、溶媒中で反応させる場合は、ジカルボン酸誘導体に対して、１．５〜３．０モルが好ましく、１．７〜２．５モルがより好ましく、ハロゲン化剤中で反応させる場合は、４．０〜５０モルが好ましく、５．０〜２０モルがより好ましい。反応温度は、−１０〜７０℃が好ましく、０〜２０℃がより好ましい。
【００３５】
ジクロリド誘導体とジアミン類との反応は、脱ハロゲン化水素剤の存在下に、有機溶媒中で行うことが好ましい。脱ハロゲン化水素剤としては、ピリジン、トリエチルアミン等の有機塩基を用いることができる。また、有機溶媒としては、Ｎ−メチル−２−ピロリドン、Ｎ−メチル−２−ピリドン、Ｎ，Ｎ−ジメチルアセトアミド、Ｎ，Ｎ−ジメチルホルムアミド等を用いることができる。反応温度は、−１０〜３０℃が好ましく、０〜２０℃がより好ましい。
【００３６】
また、ポリアミド酸は、一般的に、有機溶媒中でテトラカルボン酸二無水物又はその誘導体とジアミン類との反応を行うことにより合成できる。有機溶媒としては、前記ポリヒドロキシアミドの合成に用いられる物と同様のものを用いることができる。
【００３７】
テトラカルボン酸二無水物としては、例えばピロメリット酸二無水物、３，３’，４，４’−ビフェニルテトラカルボン酸二無水物、２，３，３’，４’−ビフェニルテトラカルボン酸二無水物、２，２’，３，３’−ビフェニルテトラカルボン酸二無水物、３，３’，４，４’−ベンゾフェノンテトラカルボン酸二無水物、３，３’，４，４’−ビフェニルエーテルテトラカルボン酸二無水物、３，３’，４，４’−ジフェニルスルホンテトラカルボン酸二無水物、１，２，３，４−シクロペンタンテトラカルボン酸二無水物、１，２，５，６−ナフタレンテトラカルボン酸二無水物、２，３，６，７−ナフタレンテトラカルボン酸二無水物、１，４，５，８−ナフタレンテトラカルボン酸二無水物、２，３，５，６−ピリジンテトラカルボン酸二無水物、３，４，９，１０−ペリレンテトラカルボン酸二無水物、３，３’，４，４’−ジフェニルスルホンテトラカルボン酸二無水物、３，３’，４，４’−テトラフェニルシランテトラカルボン酸二無水物、２，２−ビス（３，４−ジカルボキシフェニル）ヘキサフルオロプロパン二無水物等の芳香族系テトラカルボン酸二酸無水物などが挙げられ、これらを単独で又は２種以上組み合わせて使用することができる。
【００３８】
ジアミン類としては、芳香族ジアミン、脂肪族ジアミン及び脂環式ジアミンが挙げられる。具体的には、２，５−ジアミノ安息香酸、３，４−ジアミノ安息香酸、３，５−ジアミノ安息香酸、２，５−ジアミノテレフタル酸、ビス（４−アミノ−３−カルボキシフェニル）メチレン、ビス（４−アミノ−３−カルボキシフェニル）エーテル、４，４−ジアミノ−３，３’−ジカルボキシビフェニル、４，４’−ジアミノ−５，５’−ジカルボキシ−２，２’−ジメチルビフェニル、１，３−ジアミノ−４−ヒドロキシベンゼン、１，３−ジアミノ−５−ヒドロキシベンゼン、３，３’−ジアミノ−４，４’−ジヒドロキシビフェニル、４，４’−ジアミノ−３，３’−ジヒドロキシビフェニル、ビス（３−アミノ−４−ヒドロキシフェニル）プロパン、ビス（４−アミノ−３−ヒドロキシフェニル）プロパン、ビス（３−アミノ−４−ヒドロキシフェニル）スルホン、ビス（４−アミノ−３−ヒドロキシフェニル）スルホン、ビス（３−アミノ−４−ヒドロキシフェニル）エーテル、ビス（４−アミノ−３−ヒドロキシフェニル）エーテル、ビス（３−アミノ−４−ヒドロキシフェニル）ヘキサフルオロプロパン、ビス（４−アミノ−３−ヒドロキシフェニル）ヘキサフルオロプロパン、１，４−ジアミノシクロヘキサン、１，１，３，３，−テトラメチル１，３−ビス（４−アミノフェニル）ジシロキサン、ポリ（プロピレングリコール）ジアミン等が挙げられ、これらを単独で又は２種以上組み合わせて使用することができる。
【００３９】
（（ｂ）成分：感光剤）
感光剤とは、感光性樹脂組成物を基板上に塗布して形成した感光性樹脂膜に光を照射した場合に、光に反応して、照射部と未照射部の現像液に対する溶解性に差異を付与する機能を有するものである。本発明において（ｂ）成分として用いられる感光剤は特に制限はないが、光により酸を発生するもの（光酸発生剤）であることが好ましい。
【００４０】
光酸発生剤は、光の照射により酸を発生し、光の照射部のアルカリ水溶液への可溶性を増大させる機能を有するものである。そのような光酸発生剤としてはｏ−キノンジアジド化合物、アリールジアゾニウム塩、ジアリールヨードニウム塩、トリアリールスルホニウム塩等が挙げられ、良好な感度を発現するという観点から、ｏ−キノンジアジド化合物を用いることが好ましい。
【００４１】
ｏ−キノンジアジド化合物は、例えば、ｏ−キノンジアジドスルホニルクロリドと、ヒドロキシ化合物又はアミノ化合物等を脱塩酸剤の存在下で縮合反応させることで得られる。
【００４２】
ｏ−キノンジアジドスルホニルクロリドとしては、例えば、ベンゾキノン−１，２−ジアジド−４−スルホニルクロリド、１，２−ナフトキノン−２−ジアジド−５−スルホニルクロリド、１，２−ナフトキノン−２−ジアジド−４−スルホニルクロリド等を用いることができる。
【００４３】
ヒドロキシ化合物としては、ヒドロキノン、レゾルシノール、ピロガロール、ビスフェノールＡ、ビス（４−ヒドロキシフェニル）メタン、２，２−ビス（４−ヒドロキシフェニル）ヘキサフルオロプロパン、２，３，４−トリヒドロキシベンゾフェノン、２，３，４，４’−テトラヒドロキシベンゾフェノン、２，２’，４，４’−テトラヒドロキシベンゾフェノン、２，３，４，２’，３’−ペンタヒドロキシベンゾフェノン，２，３，４，３’，４’，５’−ヘキサヒドロキシベンゾフェノン、ビス（２，３，４−トリヒドロキシフェニル）メタン、ビス（２，３，４−トリヒドロキシフェニル）プロパン、４ｂ，５，９ｂ，１０−テトラヒドロ−１，３，６，８−テトラヒドロキシ−５，１０−ジメチルインデノ［２，１−ａ］インデン、トリス（４−ヒドロキシフェニル）メタン、トリス（４−ヒドロキシフェニル）エタン等を用いることができる。
【００４４】
アミノ化合物としては、ｐ−フェニレンジアミン、ｍ−フェニレンジアミン、４，４’−ジアミノジフェニルエーテル、４，４’−ジアミノジフェニルメタン、４，４’−ジアミノジフェニルスルホン、４，４’−ジアミノジフェニルスルフィド、ｏ−アミノフェノール、ｍ−アミノフェノール、ｐ−アミノフェノール、３，３’−ジアミノ−４，４’−ジヒドロキシビフェニル、４，４’−ジアミノ−３，３’−ジヒドロキシビフェニル、ビス（３−アミノ−４−ヒドロキシフェニル）プロパン、ビス（４−アミノ−３−ヒドロキシフェニル）プロパン、ビス（３−アミノ−４−ヒドロキシフェニル）スルホン、ビス（４−アミノ−３−ヒドロキシフェニル）スルホン、ビス（３−アミノ−４−ヒドロキシフェニル）ヘキサフルオロプロパン、ビス（４−アミノ−３−ヒドロキシフェニル）ヘキサフルオロプロパン等を用いることができる。
【００４５】
ｏ−キノンジアジドスルホニルクロリドと、ヒドロキシ化合物又はアミノ化合物との反応は、ｏ−キノンジアジドスルホニルクロリド１モルに対して、ヒドロキシ基及びアミノ基の合計が０．５〜１当量になるように配合されることが好ましい。脱塩酸剤とｏ−キノンジアジドスルホニルクロリドの好ましい割合（モル比）は、０．９５／１〜１／０．９５の範囲である。好ましい反応温度は０〜４０℃、好ましい反応時間は１〜１０時間である。
【００４６】
上記反応の反応溶媒としては、ジオキサン、アセトン、メチルエチルケトン、テトラヒドロフラン、ジエチルエーテル、Ｎ−メチルピロリドン等の溶媒が用いられる。脱塩酸剤としては、炭酸ナトリウム、水酸化ナトリウム、炭酸水素ナトリウム、炭酸カリウム、水酸化カリウム、トリメチルアミン、トリエチルアミン、ピリジン等が挙げられる。
【００４７】
本発明の感光性樹脂組成物において、（ｂ）成分の含有量は、露光部と未露光部の溶解速度差と、感度の観点から、（ａ）成分１００質量部に対して５〜１００質量部が好ましく、８〜４０質量部がより好ましい。
【００４８】
（（ｃ）成分：溶剤）
（ｃ）成分としては、γ−ブチロラクトン、乳酸エチル、プロピレングリコールモノメチルエーテルアセテート、酢酸ベンジル、ｎ−ブチルアセテート、エトキシエチルプロピオネート、３−メチルメトキシプロピオネート、Ｎ−メチル−２−ピロリドン、Ｎ，Ｎ−ジメチルホルムアミド、Ｎ，Ｎ−ジメチルアセトアミド、ジメチルスルホキシド、ヘキサメチルホスホリルアミド、テトラメチレンスルホン、シクロヘキサノン、シクロペンタノン、ジエチルケトン、ジイソブチルケトン、メチルアミルケトン等が挙げられ、通常、感光性樹脂組成物中の他の成分を充分に溶解できるものであれば特に制限はない。この中でも各成分の溶解性と樹脂膜形成時の塗布性に優れる観点から、γ−ブチロラクトン、乳酸エチル、プロピレングリコールモノメチルエーテルアセテート、Ｎ−メチル−２−ピロリドン、Ｎ，Ｎ−ジメチルホルムアミド又はＮ，Ｎ−ジメチルアセトアミドを用いることが好ましい。
【００４９】
これらの溶剤は単独で又は２種以上併用して用いることができる。また、（ｃ）成分の含有量は特に制限はないが、一般に感光性樹脂組成物中の（ｃ）成分の割合が２０〜９０質量％である。また、（ａ）成分１００質量部に対して３０〜８００質量部（例えば５０〜５００質量部）が好ましい。
【００５０】
（（ｄ）成分：加熱により架橋又は重合し得る架橋剤）
（ｄ）成分は、感光性樹脂組成物を塗布、露光及び現像後にパターン樹脂膜を加熱処理する工程において、ポリベンゾオキサゾール前駆体又はポリベンゾオキサゾールと反応（架橋反応）するものであり、又は架橋剤自身が重合する。これにより、感光性樹脂組成物を比較的低い温度、例えば２５０℃以下で硬化した場合も、良好な機械特性、薬液耐性及びフラックス耐性を付与させることができる。
【００５１】
（ｄ）成分は、加熱処理する工程において架橋又は重合する化合物であれば特に制限はないが、分子内にメチロール基、アルコキシメチル基等の例えば炭素数１〜６のアルコキシアルキル基、エポキシ基、オキセタニル基又はビニルエーテル基を有する化合物が好ましい。
これらの基がベンゼン環に結合している化合物、Ｎ位がメチロール基又はアルコキシメチル基で置換されたメラミン樹脂又は尿素樹脂が好ましい。また、これらの基がフェノール性水酸基を有するベンゼン環に結合している化合物は、現像する際に露光部の溶解速度が増加して感度が向上させることができる点でより好ましい。
【００５２】
中でも感度及びワニスの安定性が良好で、パターン形成後の感光性樹脂膜の硬化時に感光性樹脂膜の溶融を防ぐことができるという観点から、分子内に２個以上のメチロール基又はアルコキシメチル基を有する化合物がより好ましい。
【００５３】
（ｄ）架橋剤としては、例えば、下記式（Ｘ）〜（ＸＩＶ）で示される化合物が挙げられる。
【化１０】
2018066786.tif 000012
（式中、Ｘ’は単結合、−Ｏ−、−ＳＯ２−又は１〜４価の有機基であり、Ｒ１１は水素原子又は１価の有機基であり、Ｒ１２は１価の有機基である。ｎ’’は１〜４の整数であり、ｐは１〜４の整数であり、ｑは０〜３の整数である。）
【００５４】
【化１１】
2018066786.tif 000013
（式中、Ｙ’は各々独立に水素原子、炭素数１〜１０のアルキル基、その炭素原子の一部又は全部がフッ素原子で置換されたフルオロアルキル基、その炭素原子の一部がヒドロキシ基で置換されたヒドロキシアルキル基、又は炭素数１〜１０のアルコキシ基であり、Ｒ１３及びＲ１４は各々独立に１価の有機基を示し、Ｒ１５及びＲ１６は各々独立に水素原子又は１価の有機基であり、ｒ及びｔは各々独立に１〜３の整数であり、ｓ及びｕは各々独立に０〜３の整数である。）
【００５５】
【化１２】
2018066786.tif 000014
（式中、Ｒ１７及びＲ１８は各々独立に水素原子又は１価の有機基であり、Ｒ１８は互いが結合することで環構造となっていてもよい。）
【００５６】
【化１３】
2018066786.tif 000015
（式中、Ｒ１９〜Ｒ２４は各々独立に水素原子、メチロール基、アルコキシ基（好ましくは炭素数が１〜１４、より好ましくは１〜６）又はアルコキシメチル基（好ましくは炭素数が２〜１５、より好ましくは２〜７）である。）
【００５７】
式（Ｘ）〜（ＸＩＶ）において、１価の有機基としては、炭素数１〜１０のアルキル基、炭素数１〜１０のアルコキシ基、炭素数１〜１０のヒドロキシアルキル基、炭素数１〜１０のヒドロキシアルコキシ基、それらの炭素原子の一部又は全部がハロゲン原子で置換されたものが好ましいものとして挙げられる。
式（Ｘ）〜（ＸＩＶ）の中でも、式（ＸＩＶ）で示される化合物を用いると、感光性樹脂組成物を２５０℃以下の低温で硬化した場合に優れた薬液耐性を有する硬化膜が得られるため好ましい。また、式（ＸＩＩＩ）で示される化合物を用いると、得られる硬化物が耐熱性に優れるため好ましい。
【００５８】
式（Ｘ）〜（ＸＩＶ）で示される化合物として、より具体的には以下のものが挙げられるが、これらに限定されるものではない。また、これらの化合物を、単独で、又は２種以上を組み合わせて使用することができる。
【化１４】
2018066786.tif 000016
【００５９】
上記の化合物のうち、より薬液耐性及びフラックス耐性に優れる点から、（ｄ）成分として下記の化合物を用いることがより好ましい。
【化１５】
2018066786.tif 000017
【００６０】
本発明の感光性樹脂組成物において、（ｄ）成分の含有量は、現像時間、感度、及び硬化膜物性の点から、（ａ）成分１００質量部に対して１〜５０質量部が好ましい。また、感光性樹脂組成物を２５０℃以下で硬化した場合の硬化膜の良好な薬液耐性及びフラックス耐性を発現させる観点から、１５〜５０質量部であることがより好ましく、２０〜５０質量部であることがさらに好ましい。
【００６１】
（（ｅ）溶解阻害剤）
本発明の感光性樹脂組成物は、（ａ）成分であるアルカリ可溶性樹脂のアルカリ水溶液に対する溶解性を阻害する化合物である（ｅ）成分を含有する。（ｅ）成分は（ａ）成分の溶解性を阻害することで、残膜厚や現像時間を調整するのに役立つ。
【００６２】
本発明で用いる（ｅ）成分は下記式（１）で示される構造を有するアンモニウム塩又は下記式（２）で示される構造を有するホスホニウム塩である。
【化１６】
2018066786.tif 000018
（式中、Ｒ１〜Ｒ４は各々独立に１価の有機基であり、同じでも異なってもよい。Ｘ−は対陰イオンである。）
【化１７】
2018066786.tif 000019
（式中、Ｒ５〜Ｒ８は各々独立に１価の有機基であり、同じでも異なってもよい。Ｘ−は対陰イオンである。）
【００６３】
１価の有機基としては、炭素数１〜１５（好ましくは１〜１０、より好ましくは炭素数１〜６）のアルキル基、炭素数６〜１０のアリール基、炭素数７〜２５（好ましくは７〜２０、より好ましくは炭素数７〜１６）のアラアルキル基等が好ましい。
【００６４】
対陰イオンとしては、硝酸イオン、スルホン酸イオン、ヨウ素イオン、臭素イオン、塩素イオン、ホウ素イオン等が好ましい。
【００６５】
式（１）で示される構造を有するアンモニウム塩としては、テトラメチルアンモニウム塩、テトラエチルアンモニウム塩、テトラプロピルアンモニウム塩、テトラブチルアンモニウム塩、トチメチルフェニルアンモニウム塩、トリエチルフェニルアンモニウム塩、トリメチルプロピルアンモニウム塩、トリメチルヘキシルアンモニウム塩、トリメチルオクチルアンモニウム塩等がある。
【００６６】
特に露光部と未露光部のコントラスト向上のため、また、硬化後の薬液耐性向上のために下記式（３）で示される構造を有するアンモニウム塩を用いることがより好ましい。
【化１８】
2018066786.tif 000020
（式中、Ｒ１〜Ｒ３は各々独立に１価の有機基であり、同じでも異なってもよい。Ｘ−は対陰イオンである。）
【００６７】
式（３）で示される構造を有するアンモニウム塩としては、ベンジルトリメチルアンモニウム塩、ベンジルトリエチルアンモニウム塩、ベンジルトリブチルアンモニウム塩等がある。
【００６８】
また、式（２）で示される構造を有するホスホニウム塩としては、メチルトリフェニルホスホニウム塩、ブチルトリフェニルホスホニウム塩、テトラエチルホスホニウム塩、トリブチルメチルホスホニウム塩、テトラブチルホスホニウム塩、トリブチルｎ−オクチルホスホニウム塩、テトラｎ−オクチルホスホニウム塩等がある。その中でも、露光部と未露光部のコントラスト向上のため、また、硬化後の薬液耐性を向上するホスホニウム塩としてテトラブチルホスホニウム塩、テトラｎ−オクチルホスホニウム塩が好ましい。
【００６９】
（ｅ）成分の含有量は、感度及び現像時間の観点から、（ａ）成分１００質量部に対して０．０１〜５０質量部が好ましく、０．１〜３０質量部がより好ましく、１〜２０質量部がさらに好ましい。
【００７０】
（（ｆ）成分：加熱により酸を発生し得る熱酸発生剤）
感光性樹脂組成物は、さらに、（ｆ）成分として加熱により酸を発生し得る熱酸発生剤（熱潜在酸発生剤）を含むことができる。熱酸発生剤を使用すると、ポリベンゾオキサゾール前駆体のフェノール性水酸基含有ポリアミド構造が脱水反応を起こして環化する際の触媒として効率的に働くので好ましい。また、（ａ）成分として約２８０℃以下での脱水閉環率が高い樹脂を用いたとき、酸熱発生剤を併用することにより、脱水環化反応をさらに低温化できるので、低温での硬化でも硬化後の膜の物性が、高温で硬化したものと遜色ない性能が得られる。
【００７１】
（ｆ）成分から発生する酸としては、塩酸、臭素酸、ヨウ素酸、硝酸等の酸性度の弱い酸よりも、強酸が好ましく、具体的には、例えば、ｐ−トルエンスルホン酸、ベンゼンスルホン酸のようなアリールスルホン酸、カンファースルホン酸、トリフルオロメタンスルホン酸、ノナフルオロブタンスルホン酸のようなパーフルオロアルキルスルホン酸、メタンスルホン酸、エタンスルホン酸、ブタンスルホン酸のようなアルキルスルホン酸等が好ましい。これらの酸は、ポリベンゾオキサゾール前駆体のフェノール性水酸基含有ポリアミド構造が脱水反応を起こして環化する際の触媒として効率的に働く。
【００７２】
（ｆ）成分は、オニウム塩としての塩の形やイミドスルホナートのような共有結合の形で感光性樹脂組成物に添加される。
【００７３】
上記オニウム塩としては、例えば、ジフェニルヨードニウム塩等のジアリールヨードニウム塩、ジ（ｔ−ブチルフェニル）ヨードニウム塩等のジ（アルキルアリール）ヨードニウム塩、トリメチルスルホニウム塩等のトリアルキルスルホニウム塩、ジメチルフェニルスルホニウム塩等のジアルキルモノアリールスルホニウム塩、ジフェニルメチルスルホニウム塩等のジアリールモノアルキルヨードニウム塩などが好ましい。これらが好ましいのは、分解開始温度が１５０〜２５０℃の範囲にあり、２８０℃以下でのポリベンゾオキサゾール前駆体の環化脱水反応に際して効率的に分解するためである。
【００７４】
以上の点から、（ｆ）成分として好適なオニウム塩としては、例えば、アリールスルホン酸、カンファースルホン酸、パーフルオロアルキルスルホン酸又はアルキルスルホン酸のジアリールヨードニウム塩、ジ（アルキルアリール）ヨードニウム塩、トリアルキルスルホニウム塩、ジアルキルモノアリールスルホニウム塩又はジアリールモノアルキルヨードニウム塩が挙げられる。これらは、保存安定性、現像性の点から好ましい。さらに具体的には、パラトルエンスルホン酸のジ（ｔ−ブチルフェニル）ヨードニウム塩（１％重量減少温度１８０℃、５％重量減少温度１８５℃）、トリフルオロメタンスルホン酸のジ（ｔ−ブチルフェニル）ヨードニウム塩（１％重量減少温度１５１℃、５％重量減少温度１７３℃）、トリフルオロメタンスルホン酸のトリメチルスルホニウム塩（１％重量減少温度２５５℃、５％重量減少温度２７８℃）、トリフルオロメタンスルホン酸のジメチルフェニルスルホニウム塩（１％重量減少温度１８６℃、５％重量減少温度２１４℃）、トリフルオロメタンスルホン酸のジフェニルメチルスルホニウム塩（１％重量減少温度１５４℃、５％重量減少温度１７９℃）、ノナフルオロブタンスルホン酸のジ（ｔ−ブチルフェニル）ヨードニウム塩、カンファースルホン酸のジフェニルヨードニウム塩、エタンスルホン酸のジフェニルヨードニウム塩、ベンゼンスルホン酸のジメチルフェニルスルホニウム塩、トルエンスルホン酸のジフェニルメチルスルホニウム塩等を好ましいものとして挙げることができる。
【００７５】
上記イミドスルホナートとしては、ナフトイルイミドスルホナートが望ましい。ナフトイルイミドスルホナートの具体例としては、例えば、１，８−ナフトイルイミドトリフルオロメチルスルホナート（１％重量減少温度１８９℃、５％重量減少温度２２７℃）、２，３−ナフトイルイミドトリフルオロメチルスルホナート（１％重量減少温度１８５℃、５％重量減少温度２１６℃）等を好ましいものとして挙げることができる。
【００７６】
さらに、（ｆ）成分として、下記式に示すようなＲ１Ｒ２Ｃ＝Ｎ−Ｏ−ＳＯ２−Ｒの構造を有する化合物（１％重量減少温度２０４℃、５％重量減少温度２３５℃）を用いることもできる。ここで、Ｒとしては、例えば、ｐ−メチルフェニル基、フェニル基等のアリール基、メチル基、エチル基、イソプロピル基等のアルキル基、トリフルオロメチル基、ノナフルオロブチル基等のパーフルオロアルキル基などが挙げられる。また、Ｒ１としては、例えば、シアノ基、Ｒ２としては、例えば、メトキシフェニル基、フェニル基等が挙げられる。
【００７７】
【化１９】
2018066786.tif 000021
【００７８】
また、（ｆ）成分として、下記式に示すようなアミド構造−ＨＮ−ＳＯ２−Ｒを有する化合物（１％重量減少温度１０４℃、５％重量減少温度２７０℃）を用いることもできる。ここでＲとしては、例えば、メチル基、エチル基、プロピル基等のアルキル基、メチルフェニル基、フェニル基等のアリール基、トリフルオロメチル基、ノナフルオロブチル等のパーフルオロアルキル基などが挙げられる。また、−ＨＮ−ＳＯ２−Ｒが結合する基としては、２，２，−ビス（４−ヒドロキシフェニル）ヘキサフルオロプロパンや２，２，−ビス（４−ヒドロキシフェニル）プロパン、ジ（４−ヒドロキシフェニル）エーテル等が挙げられる。
【００７９】
【化２０】
2018066786.tif 000022
【００８０】
（ｆ）成分としては、オニウム塩以外の強酸と塩基から形成された塩を用いることもできる。このような強酸としては、例えば、ｐ−トルエンスルホン酸、ベンゼンスルホン酸等のアリールスルホン酸、カンファースルホン酸、トリフルオロメタンスルホン酸、ノナフルオロブタンスルホン酸等のパーフルオロアルキルスルホン酸、メタンスルホン酸、エタンスルホン酸、ブタンスルホン酸等のアルキルスルホン酸が好ましい。塩基としては、例えば、ピリジン、２，４，６−トリメチルピリジン等のアルキルピリジン、２−クロロ−Ｎ−メチルピリジン等のＮ−アルキルピリジン、ハロゲン化−Ｎ−アルキルピリジンが好ましい。さらに具体的には、ｐ−トルエンスルホン酸のピリジン塩（１％重量減少温度１４７℃、５％重量減少温度１９０℃）、ｐ−トルエンスルホン酸のＬ−アスパラギン酸ジベンジルエステル塩（１％重量減少温度２０２℃、５％重量減少温度２１８℃）、ｐ−トルエンスルホン酸の２，４，６−トリメチルピリジン塩、ｐ−トルエンスルホン酸の１，４−ジメチルピリジン塩等が保存安定性、現像性の点から好ましいものとして挙げられる。
これらも２８０℃以下でのポリベンゾオキサゾール前駆体の環化脱水反応に際して分解し、触媒として働くことができる。
【００８１】
（ｆ）成分の含有量は、（ａ）成分１００質量部に対して０．１〜３０質量部が好ましく、０．２〜２０質量部がより好ましく、０．５〜１０質量部がさらに好ましい。
【００８２】
（その他の成分）
本発明の感光性樹脂組成物は、上記（ａ）〜（ｆ）成分に加えて、さらに必要に応じて（１）シランカップリング剤、（２）溶解促進剤、（３）界面活性剤又はレベリング剤等のその他の成分を含んでもよい。
【００８３】
（（１）シランカップリング剤）
通常、シランカップリング剤は、感光性樹脂組成物を塗布、露光、現像後に加熱処理する工程において、（ａ）成分であるポリベンゾオキサゾール前駆体と反応して架橋する、又は加熱処理する工程においてシランカップリング剤自身が重合すると推定される。これにより、得られる硬化膜と基板との密着性をより向上させることができる。特に分子内にウレア結合を有するシランカップリング剤を用いることにより、２５０℃以下の低温下で硬化を行った場合も基板との密着性をさらに高めることができる。
【００８４】
好ましいシランカップリング剤としては、ウレア結合（−ＮＨ−ＣＯ−ＮＨ−）を有する化合物が挙げられ、低温での硬化を行った際の密着性の発現に優れる点で、下記式（ＸＶ）で示される化合物がより好ましい。
【化２１】
2018066786.tif 000023
（式中、Ｒ３１及びＲ３２は、各々独立に炭素数１〜５のアルキル基である。ａは１〜１０の整数であり、ｂは１〜３の整数である。）
【００８５】
式（ＸＶ）で示される化合物の具体例としては、ウレイドメチルトリメトキシシラン、ウレイドメチルトリエトキシシラン、２−ウレイドエチルトリメトキシシラン、２−ウレイドエチルトリエトキシシラン、３−ウレイドプロピルトリメトキシシラン、３−ウレイドプロピルトリエトキシシラン、４−ウレイドブチルトリメトキシシラン、４−ウレイドブチルトリエトキシシラン等が挙げられ、好ましくは３−ウレイドプロピルトリエトキシシランである。
【００８６】
さらに上記分子内にウレア結合を有するシランカップリング剤に加えてヒドロキシ基又はグリシジル基を有するシランカップリング剤を併用すると、さらに低温硬化時の硬化膜の基板への密着性向上に効果がある。
【００８７】
ヒドロキシ基又はグリシジル基を有するシランカップリング剤としては、メチルフェニルシランジオール、エチルフェニルシランジオール、ｎ−プロピルフェニルシランジオール、イソプロピルフェニルシランジオール、ｎ−ブチルフェニルシランジオール、イソブチルフェニルシランジオール、ｔｅｒｔ−ブチルフェニルシランジオール、ジフェニルシランジオール、エチルメチルフェニルシラノール、ｎ−プロピルメチルフェニルシラノール、イソプロピルメチルフェニルシラノール、ｎ−ブチルメチルフェニルシラノール、イソブチルメチルフェニルシラノール、ｔｅｒｔ−ブチルメチルフェニルシラノール、エチルｎ−プロピルフェニルシラノール、エチルイソプロピルフェニルシラノール、ｎ−ブチルエチルフェニルシラノール、イソブチルエチルフェニルシラノール、ｔｅｒｔ−ブチルエチルフェニルシラノール、メチルジフェニルシラノール、エチルジフェニルシラノール、ｎ−プロピルジフェニルシラノール、イソプロピルジフェニルシラノール、ｎ−ブチルジフェニルシラノール、イソブチルジフェニルシラノール、ｔｅｒｔ−ブチルジフェニルシラノール、フェニルシラントリオール、１，４−ビス（トリヒドロキシシリル）ベンゼン、１，４−ビス（メチルジヒドロキシシリル）ベンゼン、１，４−ビス（エチルジヒドロキシシリル）ベンゼン、１，４−ビス（プロピルジヒドロキシシリル）ベンゼン、１，４−ビス（ブチルジヒドロキシシリル）ベンゼン、１，４−ビス（ジメチルヒドロキシシリル）ベンゼン、１，４−ビス（ジエチルヒドロキシシリル）ベンゼン、１，４−ビス（ジプロピルヒドロキシシリル）ベンゼン、１，４−ビス（ジブチルヒドロキシシリル）ベンゼンや、下記式（ＸＶＩ）で表わされる化合物等が挙げられる。
【００８８】
【化２２】
2018066786.tif 000024
（式中、Ｒ３３はヒドロキシ基又はグリシジル基を有する１価の有機基、Ｒ３４及びＲ３５は各々独立に炭素数１〜５のアルキル基である。ｃは１〜１０の整数、ｄは０〜２の整数である。）
【００８９】
上記の化合物のうち、特に、式（ＸＶＩ）で示される化合物が、基板との密着性をより向上させるため、好ましい。このようなシランカップリング剤としては、ヒドロキシメチルトリメトキシシラン、ヒドロキシメチルトリエトキシシラン、２−ヒドロキシエチルトリメトキシシラン、２−ヒドロキシエチルトリエトキシシラン、３−ヒドロキシプロピルトリメトキシシラン、３−ヒドロキシプロピルトリエトキシシラン、４−ヒドロキシブチルトリメトキシシラン、４−ヒドロキシブチルトリエトキシシラン、グリシドキシメチルトリメトキシシラン、グリシドキシメチルトリエトキシシラン、２−グリシドキシエチルトリメトキシシラン、２−グリシドキシエチルトリエトキシシラン、３−グリシドキシプロピルトリメトキシシラン、３−グリシドキシプロピルトリエトキシシラン、４−グリシドキシブチルトリメトキシシラン、４−グリシドキシブチルトリエトキシシラン等が挙げられる。
【００９０】
ヒドロキシ基又はグリシジル基を有するシランカップリング剤は、ヒドロキシ基又はグリシジル基と共に、さらに、窒素原子を含む基、具体的にはアミノ基やアミド結合を有することが好ましい。アミノ基を有するシランカップリング剤としては、ビス（２−ヒドロキシメチル）−３−アミノプロピルトリエトキシシラン、ビス（２−ヒドロキシメチル）−３−アミノプロピルトリメトキシシラン、ビス（２−グリシドキシメチル）−３−アミノプロピルトリエトキシシラン、ビス（２−ヒドロキシメチル）−３−アミノプロピルトリメトキシシラン等が挙げられる。アミド結合を有するシランカップリング剤としては、Ｘ−（ＣＨ２）ｅ−ＣＯ−ＮＨ−（ＣＨ２）ｆ−Ｓｉ（ＯＲ）３（式中、Ｘはヒドロキシ基又はグリシジル基であり、ｅ及びｆは各々独立に１〜３の整数であり、Ｒはメチル基、エチル基又はプロピル基である）で示される化合物等が挙げられる。
【００９１】
シランカップリング剤を用いる場合の含有量は、（ａ）成分１００質量部に対して、０．１〜２０質量部であることが好ましく、１〜１０質量部であることがより好ましく、０．３〜１０質量部であることがさらに好ましい。
【００９２】
（（２）溶解促進剤）
本発明の感光性樹脂組成物は、（ａ）成分であるポリベンゾオキサゾール前駆体のアルカリ水溶液に対する溶解性をより促進させるために、溶解促進剤を含んでもよい。溶解促進剤としては、例えばフェノール性水酸基を有する化合物が挙げられる。フェノール性水酸基を有する化合物は、感光性樹脂組成物に加えることで、アルカリ水溶液を用いて現像する際に露光部の溶解速度が増加し感度が上がり、また、パターン形成後の樹脂膜の硬化時に樹脂膜の溶融を防ぐことができる。
【００９３】
フェノール性水酸基を有する化合物に特に制限はないが、比較的分子量の小さい化合物が好ましい。このような化合物としては、ｏ−クレゾール、ｍ−クレゾール、ｐ−クレゾール、２，４−キシレノール、２，５−キシレノール、２，６−キシレノール、ビスフェノールＡ、Ｂ、Ｃ、Ｅ、Ｆ及びＧ、４，４’，４’’−メチリジントリスフェノール、２，６−［（２−ヒドロキシ−５−メチルフェニル）メチル］−４−メチルフェノール、４，４’−［１−［４−［１−（４−ヒドロキシフェニル）−１−メチルエチル］フェニル］エチリデン］ビスフェノール、４，４’−［１−［４−［２−（４−ヒドロキシフェニル）−２−プロピル］フェニル］エチリデン］ビスフェノール、４，４’，４’’−エチリジントリスフェノール、４−［ビス（４−ヒドロキシフェニル）メチル］−２−エトキシフェノール、４，４’−［（２−ヒドロキシフェニル）メチレン］ビス［２，３−ジメチルフェノール］、４，４’−［（３−ヒドロキシフェニル）メチレン］ビス［２，６−ジメチルフェノール］、４，４’−［（４−ヒドロキシフェニル）メチレン］ビス［２，６−ジメチルフェノール］、２，２’−［（２−ヒドロキシフェニル）メチレン］ビス［３，５−ジメチルフェノール］、２，２’−［（４−ヒドロキシフェニル）メチレン］ビス［３，５−ジメチルフェノール］、４，４’−［（３，４−ジヒドロキシフェニル）メチレン］ビス［２，３，６−トリメチルフェノール］、４−［ビス（３−シクロヘキシル−４−ヒドロキシ−６−メチルフェニル）メチル］−１，２−ベンゼンジオール、４，６−ビス［（３，５−ジメチル−４−ヒドロキシフェニル）メチル］−１，２，３−ベンゼントリオール、４，４’−［（２−ヒドロキシフェニル）メチレン］ビス［３−メチルフェノール］、４，４’，４’’−（３−メチル−１−プロパニル−３−イリジン）トリスフェノール、４，４’，４’’，４’’’−（１，４−フェニレンジメチリジン）テトラキスフェノール、２，４，６−トリス［（３，５−ジメチル−４−ヒドロキシフェニル）メチル］−１，３−ベンゼンジオール、２，４，６−トリス［（３，５−ジメチル−２−ヒドロキシフェニル）メチル］−１，３−ベンゼンジオール、４，４’−［１−［４−［１−（４−ヒドロキシフェニル）−３，５−ビス［（ヒドロキシ−３−メチルフェニル）メチル］フェニル］−フェニル］エチリデン］ビス［２，６−ビス（ヒドロキシ−３−メチルフェニル）メチル］フェノール等が挙げられる。
【００９４】
溶解促進剤を用いる場合の含有量は、現像時間及び感度の点から、（ａ）成分１００質量部に対して１〜３０質量部が好ましく、３〜２５質量部がより好ましい。
【００９５】
（（３）界面活性剤又はレベリング剤）
本発明の感光性樹脂組成物は、塗布性（例えばストリエーション（膜厚のムラ）の抑制）、及び現像性の向上のために、界面活性剤又はレベリング剤を含んでもよい。
【００９６】
このような界面活性剤又はレベリング剤としては、例えば、ポリオキシエチレンウラリルエーテル、ポリオキシエチレンステアリルエーテル、ポリオキシエチレンオレイルエーテル、ポリオキシエチレンオクチルフェノールエーテルが挙げられ、市販品としては、商品名「メガファックスＦ１７１」、「Ｆ１７３」、「Ｒ−０８」（以上、ＤＩＣ株式会社製）、商品名「フロラードＦＣ４３０」、「ＦＣ４３１」（以上、住友スリーエム株式会社製）、商品名「オルガノシロキサンポリマーＫＰ３４１」、「ＫＢＭ３０３」、「ＫＢＭ４０３」、「ＫＢＭ８０３」（以上、信越化学工業株式会社製）等が挙げられる。
【００９７】
界面活性剤又はレベリング剤を用いる場合の含有量は、（ａ）成分１００質量部に対して０．０１〜１０質量部が好ましく、０．０５〜５質量部がより好ましく、０．０５〜３質量部がさらに好ましい。
【００９８】
本発明の感光性樹脂組成物は、（ａ）〜（ｅ）成分を含めばよく、（ａ）〜（ｅ）成分から本質的になってもよい。ここで「本質的になる」とは、例えば（ａ）〜（ｅ）成分が９０質量％以上、９５質量％以上、又は９８質量％以上であることを意味する。
また、本発明の樹脂組成物は、（ａ）〜（ｆ）成分から本質的になってもよい。ここで「本質的になる」とは、例えば（ａ）〜（ｆ）成分が９０質量％以上、９５質量％以上、又は９８質量％以上であることを意味する。
【００９９】
本発明の感光性樹脂組成物は、現像時間を短くして、良好なパターンを得ることができる。また、２５０℃以下の低温で加熱処理を行っても、硬化膜は薬液耐性を有する。
【０１００】
［硬化膜及びパターン硬化膜の製造方法］
本発明の硬化膜は、本発明の感光性樹脂組成物の硬化膜である。本発明の硬化膜は、本発明の感光性樹脂組成物を硬化させることで得られる。
本発明の硬化膜は、パターン化されていてもよい（以下、パターン化された硬化膜を「パターン硬化膜」とも呼ぶ）。
また、本発明のパターン硬化膜の製造方法は、上述の感光性樹脂組成物を基材上に塗布、乾燥し、感光性樹脂膜を形成する工程と、前記感光性樹脂膜を所定のパターンに露光し、パターン樹脂膜を形成する工程と、前記パターン樹脂膜をアルカリ水溶液を用いて現像し、加熱処理する工程とを含む。
【０１０１】
感光性樹脂組成物を基材上に塗布する方法としては、浸漬法、スプレー法、スクリーン印刷法、スピンコート法等が挙げられる。基材としては、シリコンウエハ、金属基板、セラミック基板等が挙げられる。
【０１０２】
露光の際、ｉ線露光が好適であるが、照射する活性光線としては、紫外線、遠紫外線、可視光線、電子線、Ｘ線等を用いることができる。
【０１０３】
現像液としては、特に制限はないが、１，１，１−トリクロロエタン等の難燃性溶媒、炭酸ナトリウム水溶液、テトラメチルアンモニウムハイドロオキサイド水溶液等のアルカリ水溶液、Ｎ，Ｎ−ジメチルホルムアミド、ジメチルスルホキシド、Ｎ，Ｎ−ジメチルアセトアミド、Ｎ−メチル−２−ピロリドン、シクロペンタノン、γ−ブチロラクトン、酢酸エステル類等の良溶媒、これら良溶媒と低級アルコール、水、芳香族炭化水素等の貧溶媒との混合溶媒などが用いられる。現像後は必要に応じて貧溶媒等でリンス洗浄を行う。
【０１０４】
加熱処理における温度は、通常、８０〜３００℃又は１５０〜３００℃である。８０℃以上であるとイミド化が充分に進行し、良好な耐熱性が得られる傾向にある。また、３００℃以下であると、半導体素子へダメージが小さい傾向にある。加熱処理温度は好ましくは２５０℃以下、より好ましくは２００℃以下である。加熱時間は５〜３００分間であることが好ましい。
【０１０５】
図１は、本発明の一実施形態である再配線構造を有する半導体装置の概略断面図である。
本実施形態の半導体装置は、多層配線構造を有している。層間絶縁層１の上にはＡ１配線層２が形成され、その上部にはさらに絶縁層３（例えばＰ−ＳｉＮ層）が形成され、さらに素子の表面保護膜４が形成されている。配線層２のパット部５からは再配線層６が形成され、外部接続端子であるハンダ、金等で形成された導電性ボール７との接続部分である、コア８の上部まで伸びている。さらに表面保護層４の上には、カバーコート層９が形成されている。再配線層６は、バリアメタル１０を介して導電性ボール７に接続されているが、この導電性ボール７を保持するためには、カラー１１が設けられている。このような構造のパッケージを実装する際には、さらに応力を緩和するために、アンダーフィル１２を介することもある。
【０１０６】
本発明の硬化膜又はパターン硬化膜は、上記実施形態のカバーコート材、再配線用コア材、ハンダ等のボール用カラー材、アンダーフィル材などに使用することができる。
【０１０７】
［電子部品］
本発明の電子部品は、上述した感光性樹脂組成物を用いて形成される硬化膜又はパターン硬化膜を有するため信頼性が高い。電子部品としては、半導体装置、多層配線板等の各種電子デバイスなどを含む。
【０１０８】
本発明の硬化膜又はパターン硬化膜は、具体的には、半導体装置の表面保護膜や層間絶縁膜、多層配線板の層間絶縁膜等に使用することができる。本発明による電子部品は、前記感光性樹脂組成物を用いて形成される表面保護膜、層間絶縁膜等を有すること以外は特に制限されず、様々な構造をとることができる。
【実施例】
【０１０９】
以下、実施例及び比較例に基づき、本発明についてさらに具体的に説明する。尚、本発明は下記実施例に限定されるものではない。
【０１１０】
［ポリベンゾオキサゾール前駆体の合成］
合成例１
攪拌機、温度計を備えた０．２リットルのフラスコ中に、Ｎ−メチルピロリドン６０ｇを仕込み、２，２−ビス（３−アミノ−４−ヒドロキシフェニル）ヘキサフルオロプロパン１３．９２ｇ（３８ｍｍｏｌ）を添加し、攪拌溶解した。続いて、温度を０〜５℃に保ちながら、セバシン酸ジクロリド９．５６ｇ（４０ｍｍｏｌ）を１０分間で滴下した後、６０分間攪拌を続けた。溶液を３リットルの水に投入し、析出物を回収し、これを純水で３回洗浄した後、減圧してポリヒドロキシアミド（ポリベンゾオキサゾール前駆体）を得た（以下、ポリマーＩとする）。ポリマーＩのＧＰＣ法標準ポリスチレン換算により求めた重量平均分子量は３１，６００、分散度は２．０であった。
【０１１１】
尚、ＧＰＣ法による重量平均分子量の測定条件は以下のとおりである。ポリマー０．５ｍｇに対して溶媒［ＴＨＦ／ＤＭＦ＝１／１（容積比）］１ｍｌの溶液を用いて測定した。
測定装置：検出器  株式会社日立製作所社製Ｌ４０００  ＵＶ
ポンプ  ：株式会社日立製作所社製Ｌ６０００
株式会社島津製作所社製Ｃ−Ｒ４Ａ  Ｃｈｒｏｍａｔｏｐａｃ
測定条件：カラム  Ｇｅｌｐａｃｋ  ＧＬ−Ｓ３００ＭＤＴ−５×２本
溶離液  ：ＴＨＦ／ＤＭＦ＝１／１（容積比）
ＬｉＢｒ（０．０３ｍｏｌ／ｌ）、Ｈ３ＰＯ４（０．０６ｍｏｌ／ｌ）
流速    ：１．０ｍｌ／ｍｉｎ、検出器：ＵＶ２７０ｎｍ
【０１１２】
合成例２
合成例１で使用したセバシン酸ジクロリドを、ドデカン二酸ジクロリドとした以外は、合成例１と同様に合成を行い、ポリヒドロキシアミドを得た（以下、ポリマーＩＩとする）。合成例１と同様に標準ポリスチレン換算により求めたポリマーＩＩの重量平均分子量は３３，１００、分散度は２．０であった。
【０１１３】
合成例３
攪拌機、温度計を備えた０．２リットルのフラスコ中に、Ｎ−メチルピロリドン６０ｇを仕込み、２，２’−ビス（３−アミノ−４−ヒドロキシフェニル）ヘキサフルオロプロパン１３．９２ｇ（３８ｍｍｏｌ）を添加し、攪拌溶解した。続いて、温度を０〜５℃に保ちながら、ジフェニルエーテルジカルボン酸ジクロリド１１．８６ｇ（４０ｍｍｏｌ）を１０分間で滴下した後、室温に戻し３時間攪拌を続けた。溶液を３リットルの水に投入し、析出物を回収し、これを純水で３回洗浄した後、減圧してポリヒドロキシアミドを得た（以下、ポリマーＩＩＩとする）。合成例１と同様にＧＰＣ法標準ポリスチレン換算により求めたポリマーＩＩＩの重量平均分子量は２２，４００、分散度は３．２であった。
【０１１４】
実施例１〜１８及び比較例１〜６
表１，２に示した成分及び配合量にて感光性樹脂組成物を調製した。表１，２の配合量は、（ａ）成分であるポリマー１００質量部に対する、（ｂ）〜（ｆ）成分の質量部である。
尚、用いた各成分は以下の通りである。
【０１１５】
（ｂ）成分：
【化２３】
2018066786.tif 000025
【０１１６】
（ｃ）成分：
ＢＬＯ：γ−ブチロラクトン
ＥＬ：乳酸エチル
ＮＭＰ：Ｎ−メチルピロリドン
【０１１７】
（ｄ）成分：
Ｄ１：ニカラックＭＷ−３９０（商品名）（（株）三和ケミカル製）
Ｄ２：ニカラックＭＸ−２８０（商品名）（（株）三和ケミカル製）
【化２４】
2018066786.tif 000026
【０１１８】
溶解阻害剤（（ｅ）成分）：
【化２５】
2018066786.tif 000027
Ｅ１：テトラブチルホスホニウムブロミド
Ｅ２：テトラブチルホスホニウムクロリド
Ｅ３：ベンジルトリブチルアンモニウムブロミド
Ｅ４：トリメチルフェニルアンモニウムブロミド
Ｅ５：ジフェニルヨードニウムニトラート
尚、Ｅ５は本発明の（ｅ）成分ではない。
【０１１９】
（ｆ）成分：
Ｆ１：２，４，６−トリメチルピリジニウム−ｐ−トルエンスルホネート
【０１２０】
評価１
実施例１〜１３及び比較例１〜５で調製した感光性樹脂組成物について、感光特性を評価した。具体的には、各例で調製した感光性樹脂組成物を、それぞれシリコン基板上にスピンコートして乾燥膜厚が７〜１２μｍの感光性樹脂膜を形成した。得られた感光性樹脂膜に、プロキシミティ露光機（ウシオ電機株式会社製，ＵＸ−１０００ＳＭ−ＸＪ０１）を用いて、ｉ線換算で１００〜１０００ｍＪ／ｃｍ２照射して、露光を行った。露光後、テトラメチルアンモニウムヒドロキシド（ＴＭＡＨ）の２．３８質量％水溶液にて露光部のシリコン基板が露出するまで現像した後、水でリンスして、パターン樹脂膜を得た。
得られたパターン樹脂膜について、以下の評価を実施した。結果を表１，２に示す。尚、評価後、パターン樹脂膜は２００℃で硬化した。
【０１２１】
（１）パターニング性の評価
上記で作製したパターン樹脂膜を顕微鏡で観察した。ライン幅／スペース幅＝５μｍ／５μｍのパターンが得られたものをＡ、パターンが得られなかったものをＢと評価した。
【０１２２】
（２）現像時間の評価
上記で作製したパターン樹脂膜でライン幅／スペース幅＝５μｍ／５μｍのパターンが得られた時間を評価した。
【０１２３】
評価２
実施例１〜１３及び比較例１〜５で調製した感光性樹脂組成物について、感光性樹脂膜を成膜、硬化し、得られた硬化膜の薬液耐性を評価した。具体的には、各例で調製した感光性樹脂組成物を、それぞれシリコン基板上にスピンコートして、乾燥膜厚が７〜１２μｍの感光性樹脂膜を形成した。続いて、感光性樹脂膜付きシリコン基板を、光洋サーモシステム社製イナートガスオーブン（ＩＮＨ−９ＣＤ−Ｓ）を用いて窒素雰囲気下、２００℃で１時間加熱して硬化膜（硬化後膜厚５〜１０μｍ）を得た。得られた硬化膜について、以下の評価を実施した。結果を表１，２に示す。
【０１２４】
（１）薬液耐性
上記のようにして得られた硬化膜を薬液（アセトン、Ｎ−メチルピロリドン）中に２３℃で１０分間浸漬した後、硬化膜表面を光学顕微鏡で観察した。薬液に浸漬する前後の膜厚の差から、浸漬による膜厚変化が１μｍ以内のものをＡ（特に良好）、２μｍ以内のものをＢ（良好）、浸漬により硬化膜表面にクラックが発生したものをＣ（実用レベルである）、浸漬により全て溶解したものをＤ（実用レベルではない）と示した。
【０１２５】
【表１】
2018066786.tif 000028
【０１２６】
【表２】
2018066786.tif 000029
【０１２７】
表１，２から、実施例１〜１３では、溶解阻害剤としてＥ５を用いた比較例１〜３、５と比較して、パターン形成のための現像速度が速いことが確認できた。一方、溶解阻害剤を用いなかった比較例４では、パターンが形成できなかった。また、２００℃という低温で硬化した際も、良好又は実用可能な薬液耐性を示した。
【産業上の利用可能性】
【０１２８】
本発明の感光性樹脂組成物は、半導体装置や多層配線板、各種電子デバイス等の電子部品に使用できる。
【符号の説明】
【０１２９】
１  層間絶縁層
２  Ａｌ配線層
３  絶縁層
４  表面保護層
５  配線層のパット部
６  再配線層
７  導電性ボール
８  コア
９  カバーコート層
１０  バリアメタル
１１  カラー
１２  アンダーフィル
【図１】
2018066786.tif 000036